(57)【要約】【課題】溶接管の拡管時に用いる潤滑油として適した、特に鉄と反応被膜を形成することのない潤滑油を提供する。【解決手段】溶接後の溶接管の内側に、メカニカル拡管機の拡管ヘッドを通して該拡管ヘッドのコーンおよびジョーの楔作用によって拡管を行う際に、該コーンとジョーとの間に供給する潤滑油において、その基油中に、平均粒径が40nm超のシリカ粒子を0.1mass％以上１mass％未満で添加する。【選択図】なし【特許請求の範囲】
【請求項１】
溶接後の溶接管の内側に、メカニカル拡管機の拡管ヘッドを通して該拡管ヘッドのコーンおよびジョーの楔作用によって拡管を行う際に、該コーンとジョーとの間に供給する潤滑油であって、基油中に、平均粒径が40nm超のシリカ粒子を0.1mass％以上１mass％未満で含有することを特徴とする溶接管拡管用潤滑油。
【請求項２】
前記基油は、40℃での動粘度が200mm２／ｓ以下であることを特徴とする請求項１に記載の溶接管拡管用潤滑油。
【発明の詳細な説明】
【技術分野】
【０００１】
本発明は、溶接管の拡管をメカニカル拡管機で行う場合に、該拡管機内の潤滑に供する潤滑油に関するものである。
【背景技術】
【０００２】
ＵＯＥ鋼管に代表される溶接管の製造では、管の内外面の溶接後に、この溶接の熱影響による残留応力に起因して真円度や真直度が悪化していることから、これらを矯正するために、拡管を行うのが通例である。
この拡管については、例えば非特許文献１に記載されている。すなわち、非特許文献１から転記した図１（ａ）を参照すると、内外面よりサブマージアーク溶接を施された鋼管１の内側に、メカニカル拡管機２の拡管ヘッド３を通し、図１（ｂ）に示す拡管ヘッド３のコーン４が軸方向に引かれた際に、コーン４およびジョー５の楔作用によってジョー５が広がり、ジョー５の外側に取り付けたダイ６が鋼管１を押し広げて拡管がはかられる。
【０００３】
かような拡管の過程において、図１（ｂ）に示すように、コーン４およびジョー５の間の滑り面に潤滑を与えるために、コーン４とジョー５との間に、配管７を介して潤滑油を供給している。
【０００４】
従前、この潤滑油としては、基油に塩素化パラフィン等の塩素系極圧剤を添加したものを使用していた。近年では、廃油焼却処理時のダイオキシンの発生問題もあり、環境面への配慮から潤滑油についても脱塩素化が進められる中、代替品として硫黄および燐による、いわゆるＳＰ系極圧剤を添加した潤滑油が用いられるようになった。
【０００５】
ところが、ＳＰ系極圧剤を添加した潤滑油を上記の拡管ヘッドでの潤滑に用いると、コーン４とジョー５との間に供給した潤滑油はジョー５およびダイ６を介して鋼管内面にも伝わり、鋼管内面に対するダイ６の摺動時に反応して硫化鉄（黒色の反応被膜）を形成し、これが鋼管内周面を部分的に覆う結果、外観が損なわれて商品価値を下げていた。
【０００６】
そこで、鉄と反応被膜を形成することのない潤滑油の提供が、とりわけ拡管時の潤滑油としての用途において希求されていた。
【０００７】
この点、特許文献１に機械要素部品の潤滑剤として提案された、極微細シリカ粒子を含む潤滑剤は、黒色の反応被膜を形成することがないため、溶接管の外観を阻害しない点で適している。しかしながら、この潤滑剤は見掛け粘度が高いグリースであるため、既存の油圧システムではコーン４とジョー５間への潤滑油（剤）の供給が困難になるという問題があった。
【非特許文献１】第３版  鉄鋼便覧  第III巻(2)  第1129−1130頁
【特許文献１】特開2004-76003号公報
【発明の開示】
【発明が解決しようとする課題】
【０００８】
本発明は、溶接管の拡管時に用いる潤滑油として適した、特に鉄と反応被膜を形成することのない潤滑油を提供しようとするものである。
【課題を解決するための手段】
【０００９】
発明者らは、上記した課題を達成するために、黒色の反応被膜を形成することがない固体潤滑剤としてシリカ粒子を添加することを基本にして、その添加条件を鋭意究明したところ、シリカ粒子の平均粒径および含有率を規定すれば、溶接管の拡管時に用いる潤滑油としての条件を満足することを見出し、本発明を完成するに到った。
すなわち、本発明の要旨は、次の通りである。
（１）溶接後の溶接管の内側に、メカニカル拡管機の拡管ヘッドを通して該拡管ヘッドのコーンおよびジョーの楔作用によって拡管を行う際に、該コーンとジョーとの間に供給する潤滑油であって、基油中に、平均粒径が40nm超のシリカ粒子を0.1mass％以上１mass％未満で含有することを特徴とする溶接管拡管用潤滑油。
【００１０】
（２）前記基油は、40℃での動粘度が200mm２／ｓ以下であることを特徴とする上記（１）に記載の溶接管拡管用潤滑油。
【００１１】
ここで、シリカ粒子の平均粒径とは、光学顕微鏡または電子顕微鏡観察により、数百個の粒子について一次粒子径を測定して得られた値の平均値をいう。
【発明の効果】
【００１２】
本発明の潤滑油は、溶接管の拡管時に拡管機に供給した潤滑油が溶接管内面にまで流失した際に、その溶接管の内面において鉄と反応被膜を形成することがないため、特に溶接管拡管時の潤滑油として適した潤滑油の提供が可能である。
【発明を実施するための最良の形態】
【００１３】
本発明の潤滑油は、図１（ｂ）に示したように、溶接管に通す拡管ヘッド３のコーン４とジョー５との間に供給して両者間の潤滑をはかるものであり、基油中に、平均粒径が40nm超のシリカ粒子を0.1mass％以上１mass％未満で含有することが肝要である。
【００１４】
すなわち、基油中に所定粒径のシリカ粒子を所定量で混合することにより、被膜を形成させず、かつ研磨作用も防いで、シリカ粒子が潤滑面間を転がることで金属接触を防止することが可能となる。
【００１５】
ここで、基油中に添加するシリカ粒子の平均粒径を40nm超とするのは、粒子が小さくなると極性基を有するシリカ粒子の表面積が増大し、金属表面への吸着が強固になりブラシ洗浄でははがせないような被膜を形成するからである。
なお、上限は、粒子が大きくなりすぎると研磨作用を示すようになるため、好ましくは100nm、より好ましくは60nmとする。
【００１６】
さらに、シリカ粒子の含有率は、0.1mass％以上１mass％未満とする。なぜなら、含有率が0.1mass％未満であると、含有量が少なすぎて潤滑向上作用が機能しない。
一方、含有率が１mass％以上になると、研磨剤作用が支配的となり設備（コーン）の摩耗が促進されて設備の交換周期が短くなるという、弊害が生じる。
【００１７】
ちなみに、シリカ粒子としては、四塩化ケイ素を高温で加水分解して製造されるＡＥＳＯＳＩＬ（商品名：日本アエロジル株式会社）等を用いることができる。
【００１８】
一方、上記シリカ粒子を添加する基油は、その使用環境に応じて、潤滑剤に要求される動粘度や粘性指数等の潤滑剤特性に合致したものを選択使用すればよく、とくに種類は限定されない。例えば、基油としては、鉱物油系、合成油系、天然油系、シリコンオイル等が好ましい。
【００１９】
鉱物油系基油としては、鉱油を減圧蒸留し、溶剤精製、水素精製、硫酸洗浄、白土処理、溶剤脱ろうなどを適宜組み合わせて不安定成分、ワックス分を取り除いたものを用いることができる。
【００２０】
合成油系基油としては、ポリαオレフィン、ポリブテン等の脂肪族系炭化水素油、アルキルベンゼン等の芳香族系炭化水素油、ポリオールエステル、リン酸エステル等のエステル系油、ポリフェニルエーテル、ポリグリコール等のエーテル系油などが挙げられる。
【００２１】
なお、本発明の潤滑油は、基油中に上記した粒径のシリカ粒子を添加し、例えば、ホモジナイザー等による機械的攪拌等によって、均一に混合して製造することが好ましい。
【実施例】
【００２２】
ＵＯＥ鋼管の製造において、図１（ａ）に示した拡管を、図１（ｂ）に示した拡管ヘッドのコーンとジョーとの間（面圧：12kg／mm）に供給する潤滑油を、表１に示すように種々に替えて、同一条件で行った。この拡管工程における、コーンの焼付け摩耗の発生有無および拡管された鋼管内周面の外観について調査した。その結果を、表1に併記する。
【００２３】
【表１】
2007284519.tif 000002
【図面の簡単な説明】
【００２４】
【図１】拡管機の構造を示す図である。
【符号の説明】
【００２５】
１  鋼管
２  拡管機
３  拡管ヘッド
４  コーン
５  ジョー
６  ダイ
【図１】
2007284519.tif 000003